МНОГОСЛОЙНАЯ ПЛЕНКА ДЛЯ УПАКОВКИ, ПРИГОДНОЙ ДЛЯ ПОВТОРНОГО ЗАКРЫВАНИЯ

1. Многослойная пленка, содержащая 2 тонких слоя термопластичного материала, соединенных между собой сплошным слоем, отличающаяся тем, что указанный слой имеет толщину, находящуюся в интервале от 7 до 300 мкм, и образован термоплавким самослипающимся составом, имеющим коэффициент текучести (или ИТР (MFI), изменяющийся в диапазоне от 0,01 до 100 г/10 минут, содержащим:
- от 40 до 70% смеси стирольных блок-сополимеров, причем указанная смесь имеет общее содержание стирольных звеньев, изменяющееся в диапазоне от 10 до 16%, и состоит из:
- 50-90% одного или нескольких двухблочных сополимеров типа стирол-изопрен (СИ (SI)) и
- 10-50% одного или нескольких линейных трехблочных сополимеров стирол-изопрен-стирол (СИС (SIS)), и
- от 30 до 60% одной или нескольких смол, повышающих клейкость, имеющих температуру размягчения, находящуюся в интервале от 5 до 140°С.
2. Многослойная пленка по п.1, отличающаяся тем, что указанный самослипающийся состав имеет ИТР, изменяющийся в диапазоне от 2 до 70 г/10 мин.
3. Многослойная пленка по одному из пп.1 или 2, отличающаяся тем, что содержание двухблочных сополимеров СИ в смеси стирольных блок-сополимеров изменяется от 50 до 80%.
4. Многослойная пленка по одному из пп.1 или 2, отличающаяся тем, что содержание двухблочных сополимеров СИ в смеси стирольных блок-сополимеров изменяется от 55 до 80%.
5. Многослойная пленка по одному из пп.1 или 2, отличающаяся тем, что содержание в составе смеси стирольных блок-сополимеров меньше или равно 60%.
w
6. Многослойная пленка по одному из пп.1 или 2, отличающаяся тем, что смола, повышающая клейкость, имеет среднемассовую молекулярную массу M, находящуюся в диапазоне от 300 до 5000 Да и выбрана среди:
- (i) канифолей природного происхождения или модифицированных, таких, как, например, канифоль, экстрагированная из сосновой смолы, древесная канифоль, экстрагированная из корней дерева, и их производные, гидрированные, дегидрированные, димеризованные, полимеризованные или этерифицированные одноатомными спиртами или многоатомными спиртами, как глицерин;
- (ii) смол, полученных гидрированием, полимеризацией или сополимеризацией (с ароматическим углеводородом) смесей ненасыщенных алифатических углеводородов, содержащих, приблизительно, 5, 9 или 10 атомов углерода, происходящих из нефтяных фракций;
- (iii) терпеновых смол, образующихся, обычно, в результате полимеризации терпеновых углеводородов, как, например, монотерпена (или пинена) в присутствии катализаторов Фриделя-Крафтца, возможно, модифицированных действием фенолов;
- (iv) сополимеров на основе природных терпенов, например, стирол/терпен, α-метилстирол/терпен и винилтолуол/терпен.
7. Многослойная пленка по одному из пп.1 или 2, отличающаяся тем, что смола, повышающая клейкость, является алифатической.
8. Многослойная пленка по п.7, отличающаяся тем, что смола принадлежит к категориям (ii) или (iii).
9. Многослойная пленка по одному из пп.1 или 2, отличающаяся тем, что самослипающийся состав содержит пластификатор в количестве, не превышающем 5%.
10. Многослойная пленка по одному из пп.1 или 2, отличающаяся тем, что толщина связывающего клейкого слоя находится в интервале от 10 до 300 мкм.
11. Многослойная пленка по одному из пп.1 или 2, отличающаяся тем, что толщина связывающего клейкого слоя находится в интервале от 10 до 50 мкм.
12. Трехслойная пленка, такая, как определенная в одном из пп.1-11.
13. Способ изготовления многослойной пленки, такой, как определенная в одном из пп.1-12, отличающийся тем, что он включает в себя совместную экструзию термоплавкого самослипающегося состава с материалами 2 прилегающих тонких слоев.
14. Способ изготовления многослойной пленки по п.13, отличающийся тем, что термоплавкий самослипающийся состав, а также материалы, образующие 2 тонких слоя, подают в устройство для совместной экструзии в форме гранул с размером, находящимся в диапазоне от 1 до 10 мм.
15. Способ изготовления многослойной пленки по одному из пп.13 или 14, отличающийся тем, что совместную экструзию осуществляют раздувом оболочки.
16. Применение многослойной пленки, такой, как определенная в одном из пп.1-12, для изготовления лоточков, пригодных для повторного закрывания.